(57)【要約】【課題】耐湿性に優れるとともに誘電率が低く、さらに耐薬品性の良好な高熱膨張の低温焼成磁器およびその製造方法、ならびに配線基板を提供することを目的とする。【解決手段】本発明は、３０〜５０質量％のクォーツと、５〜４０質量％のエンスタタイトと、１〜１５質量％のフォルステライトと、５〜１５質量％のガーナイトと、０．５〜５質量％のジルコニアと、０．０１〜２質量％のチタニアと、５〜３０質量％のガラス相とからなり、前記ガラス相１００質量％のうちの１０〜３０質量％がＣａＯであることを特徴とする低温焼成磁器である。【選択図】なし【特許請求の範囲】
【請求項１】
３０〜５０質量％のクォーツと、５〜４０質量％のエンスタタイトと、１〜１５質量％のフォルステライトと、５〜１５質量％のガーナイトと、０．５〜５質量％のジルコニアと、０．０１〜２質量％のチタニアと、５〜３０質量％のガラス相とからなり、
前記ガラス相１００質量％のうちの１０〜３０質量％がＣａＯであることを特徴とする低温焼成磁器。
【請求項２】
３０〜５０質量％のＳｉＯ２粉末と、０．０１〜２質量％のＴｉＯ２粉末と、０．７〜７質量％のＣａＺｒＯ３粉末と、残部として、ＳｉをＳｉＯ２換算で２５〜４５質量％、ＡｌをＡｌ２Ｏ３換算で１０〜２５質量％、ＭｇをＭｇＯ換算で１０〜２４質量％、ＢをＢ２Ｏ３換算で５〜２０質量％、ＺｎをＺｎＯ換算で５〜２０質量％、ＣａをＣａＯ換算で０．５〜４質量％含有するガラス粉末とを混合して焼成することを特徴とする低温焼成磁器の製造方法。
【請求項３】
請求項１に記載の低温焼成磁器で形成された複数の絶縁層を積層してなる絶縁基体と、該絶縁基体の表面または内部に形成されたメタライズ配線層とを含み、前記絶縁層の厚みが５０μｍ以下であることを特徴とする配線基板。
【発明の詳細な説明】
【技術分野】
【０００１】
本発明は、Ｃｕ、Ａｇ等の低抵抗導体からなるメタライズ配線層との同時焼成が可能な絶縁基体に使用される低温焼成磁器およびその製造方法、ならびにそれを用いた配線基板に関する。
【背景技術】
【０００２】
電子機器等に使用される配線基板は、一般に絶縁基体の表面または内部にメタライズ配線層が配設された構造になっている。このような配線基板を用いた回路機器の代表例として、半導体素子、特にＬＳＩ（大規模集積回路素子）等の半導体集積回路素子を収容した半導体素子収納用パッケージが挙げられる。
【０００３】
半導体素子収納用パッケージは、上面中央部に半導体素子を搭載する絶縁基体と、半導体素子に接続されて素子の周囲から下面にかけて導出されるタングステン、モリブデン等の高融点金属からなる複数のメタライズ配線層と、絶縁基体の側面または下面に形成されてメタライズ配線層が電気的に接続される複数の接続端子と、蓋体とから構成され、絶縁基体上面に蓋体をガラス、樹脂等の封止材を介して接合し、絶縁基体と蓋体とからなる容器内部に半導体を気密に封止することによって形成される。
【０００４】
このような半導体素子収納用パッケージに用いられる絶縁基体としては、アルミナやムライト等のセラミック焼結体を用いることが知られているが、絶縁基体にこれらのセラミック焼結体を用いる場合、同時焼成が困難であるという理由からメタライズ配線層として低抵抗のＣｕやＡｇ等を使用することができない。一方、絶縁基体とこれを搭載する外部回路基板（プリント配線基板）との関係において、熱膨張係数差が大きいと、熱応力で実装部分が剥離したりクラックが生じたりしてしまう。
【０００５】
そこで、ＣｕやＡｇ等の低抵抗導体と組み合わせて同時焼成することができる高熱膨張の絶縁基体材料（低温焼成磁器）として、絶縁基体の表面あるいは内部にメタライズ配線層が配設された配線基板において、絶縁基体が、Ｌｉ２Ｏを５〜３０重量％含有し屈伏点が４００℃〜８００℃のリチウム珪酸ガラスを２０〜８０体積％と、少なくともフォルステライトとクォーツを含むフィラー成分を総量で２０〜８０体積％の割合で含む成形体を焼成して得られたものが提案されている（特許文献１を参照。）。
【０００６】
また、同様に絶縁基体材料（低温焼成磁器）として、少なくとも珪酸バリウム結晶２０〜８０重量％とクォーツ結晶を２０〜８０重量％との割合で含有し、４０〜４００℃における熱膨張係数が９〜１８×１０−６／℃、３ＧＨｚにおける誘電損失が３０×１０−４以下であるものが提案されている（特許文献２を参照。）。
【特許文献１】特許第３２１０８４４号公報
【特許文献２】特許第３５２３５８９号公報
【発明の開示】
【発明が解決しようとする課題】
【０００７】
しかしながら、特許文献１に記載された低温焼成磁器は、熱膨張係数を上げるためにアルカリ成分を含むものであるため、耐湿性が低く長期信頼性に問題があった。
【０００８】
また、特許文献２に記載された低温焼成磁器は、熱膨張係数を上げるために珪酸バリウムを多く含むので誘電率が高く、これを絶縁基体とした配線基板において、寄生容量が発生して電気信号の伝搬速度が遅くなるという問題があった。
【０００９】
さらに、一般にガラスセラミックスからなる低温焼成磁器において、ガラスから結晶を析出させて製造しようとすると、ガラス相から結晶相への変化の過程において体積が減少することでボイドが発生し、耐薬品性が低下するという問題があった。
【００１０】
本発明は、上記事情に鑑みてなされたもので、耐湿性に優れるとともに誘電率が低く、さらに耐薬品性の良好な高熱膨張の低温焼成磁器およびその製造方法、ならびに配線基板を提供することを目的とする。
【課題を解決するための手段】
【００１１】
本発明は、３０〜５０質量％のクォーツと、５〜４０質量％のエンスタタイトと、１〜１５質量％のフォルステライトと、５〜１５質量％のガーナイトと、０．５〜５質量％のジルコニアと、０．０１〜２質量％のチタニアと、５〜３０質量％のガラス相とからなり、前記ガラス相１００質量％のうちの１０〜３０質量％がＣａＯであることを特徴とする低温焼成磁器である。
【００１２】
また本発明は、３０〜５０質量％のＳｉＯ２粉末と、０．０１〜２質量％のＴｉＯ２粉末と、０．７〜７質量％のＣａＺｒＯ３粉末と、残部として、ＳｉをＳｉＯ２換算で２５〜４５質量％、ＡｌをＡｌ２Ｏ３換算で１０〜２５質量％、ＭｇをＭｇＯ換算で１０〜２４質量％、ＢをＢ２Ｏ３換算で５〜２０質量％、ＺｎをＺｎＯ換算で５〜２０質量％、ＣａをＣａＯ換算で０．５〜４質量％含有するガラス粉末とを混合して焼成することを特徴とする低温焼成磁器の製造方法である。
【００１３】
さらに本発明は、上記低温焼成磁器で形成された複数の絶縁層を積層してなる絶縁基体と、該絶縁基体の表面または内部に形成されたメタライズ配線層とを含み、前記絶縁層の厚みが５０μｍ以下であることを特徴とする配線基板である。
【発明の効果】
【００１４】
本発明によれば、アルカリ成分を含まないので耐湿性に優れるとともに珪酸バリウムを含まないので誘電率も低い。また、ガラス粉末に０．０１〜２質量％のＴｉＯ２粉末を混合して焼成することによって、ガラス中からフォルステライト結晶を析出させることができることから、熱膨張係数を向上させることができる。
【００１５】
そして、ガラス粉末に０．７〜７質量％のＣａＺｒＯ３粉末を混合して焼成することによって、結晶相にＺｒＯ２結晶を析出させるとともに、ガラス相中に１０〜３０質量％のＣａＯを含ませてＣａがガラス中のネットワーク構造に取り込まれるようにしたことから、焼結性が向上し、結果的に耐薬品性の良好な低温焼成磁器が得られる。
【００１６】
この低温焼成磁器で形成された絶縁基体は、１０００℃以下の低温で焼成できるため、Ａｇ、Ｃｕ金属を用いたメタライズ配線層との同時焼成が可能で、熱膨張係数が高く、高周波帯での誘電特性に優れ、耐薬品性に優れることから、熱サイクルに対して耐久性がある。そして、絶縁性が良好であることから、５０μｍ以下の薄層化を実現することができる。
【発明を実施するための最良の形態】
【００１７】
本発明の実施形態について説明する。    
本発明の低温焼成磁器は、３０〜５０質量％のクォーツと、５〜４０質量％のエンスタタイトと、１〜１５質量％のフォルステライトと、５〜１５質量％のガーナイトと、０．５〜５質量％のジルコニアと、０．０１〜２質量％のチタニアと、５〜３０質量％のガラス相とからなり、このガラス相１００質量％のうちの１０〜３０質量％がＣａＯである。
【００１８】
ここで、結晶相に含まれるクォーツ結晶が３０質量％より少ないと磁器の熱膨張係数を高めることができず、５０質量％よりも多いと１０００℃以下の低温焼成によってガラスがクォーツ粒子を十分に覆う（濡らす）ことができず、磁器の焼結性を低下させ、気孔率を低減することができない。したがって、耐水性、耐薬品性、強度等の低下を招く。
【００１９】
また、エンスタタイト結晶が５質量％より少ないと磁器の熱膨張係数を高めることができず、４０質量％よりも多いと磁器の気孔率を低減することができず、耐水性、耐薬品性、強度等の低下を招く。
【００２０】
フォルステライト結晶が１質量％より少ないと磁器の熱膨張係数を高めることができず、１５質量％よりも多いと磁器の気孔率を低減することができず、耐水性、耐薬品性、強度等の低下を招く。
【００２１】
ガーナイト結晶が５質量％より少ないと磁器の熱膨張係数を高めることができず、１５質量％よりも多いと磁器の気孔率を低減することができず、耐水性、耐薬品性、強度等の低下を招く。
【００２２】
ＺｒＯ２結晶が０．５質量％より少ないと磁器強度を高めることができず、５質量％よりも多いと磁器の誘電率が増加する。
【００２３】
ＴｉＯ２結晶が０．０１質量％より少ないと、フォルステライトを十分に析出させることができず、磁器の熱膨張係数を高めることがでない。一方、２質量％より多いと耐水性、耐薬品性、強度等の低下を招く。
【００２４】
なお、本発明における各結晶の含有比率は、磁器のＸ線回折測定から各結晶のピーク強度に基づいてリートベルト法（泉  富士夫ら  日本結晶学会誌  ３４（１９９２）７６等参照）によって算出される値を指す。
【００２５】
そして、ガラス相１００質量％のうちのＣａＯ量が１０質量％より少ないと磁器の気孔率を低減することができず、耐水性、耐薬品性、強度等の低下を招く。一方、ＣａＯの量が３０質量％より多いと磁器の熱膨張係数を高めることができない。なお、この量は、リートベルト法によりガラス量を分析したのち、蛍光Ｘ線分析によりこの組成を求めガラス中のＣａＯ量を割り出した。
【００２６】
本発明の低温焼成磁器は上記数値範囲の含有比率であることにより、４０〜４００℃における熱膨張係数が１０〜１５×１０−６／℃であって、配線基板やパッケージの絶縁基体として用いた場合、ＰＣボード等の外部回路基板への実装した際の熱膨張差に起因する熱応力の発生を抑制することができる。また、焼結性がよく良好な耐薬品性を有することとなるから、この低温焼成磁器で形成された複数の絶縁層を積層してなる絶縁基体を有する配線基板において、絶縁層の厚みを５０μｍ以下と薄層にすることができる。
【００２７】
すなわち、上記低温焼成磁器で形成された複数の絶縁層を積層してなる絶縁基体と、該絶縁基体の表面または内部に形成されたメタライズ配線層とを含む構成において、絶縁層の厚みを５０μｍ以下とすることができる。
【００２８】
なお、抗折強度、耐薬品性、耐水性、熱伝導率、絶縁抵抗の点で、低温焼成磁器の相対密度が９５％以上、特に９７％以上であることが望ましい。
【００２９】
このような低温焼成磁器は、３０〜５０質量％のＳｉＯ２粉末と、０．０１〜２質量％のＴｉＯ２粉末と、０．７〜７質量％のＣａＺｒＯ３粉末と、残部として、ＳｉをＳｉＯ２換算で２５〜４５質量％、ＡｌをＡｌ２Ｏ３換算で１０〜２５質量％、ＭｇをＭｇＯ換算で１０〜２４質量％、ＢをＢ２Ｏ３換算で５〜２０質量％、ＺｎをＺｎＯ換算で５〜２０質量％、ＣａをＣａＯ換算で０．５〜４質量％含有するガラス粉末とを混合して焼成することにより得られる。
【００３０】
ガラス粉末は、平均粒径が０．５〜５μｍ程度であって、焼成後にガーナイト（ＺｎＯ・Ａｌ2Ｏ3）、エンスタタイト（ＭｇＯ・ＳｉＯ2）等の高熱膨張係数の結晶相が析出する結晶性ガラスが用いられる。
【００３１】
１０００℃以下の焼成で磁器中にクォーツ結晶を含有せしめるために、フィラー成分としてＳｉＯ２粉末を混合する必要がある。ガラス粉末、ＳｉＯ２粉末、ＴｉＯ２粉末およびＣａＺｒＯ３粉末の全体を１００質量％としたとき、ＳｉＯ２粉末の量としては、３０〜５０質量％であることが重要である。ＳｉＯ２粉末が３０質量％よりも少ないと、低温焼成磁器の４０〜４００℃における熱膨張係数が１０×１０−６／℃よりも低下して、絶縁基体と外部回路基板との熱膨張差により電気的接続信頼性が低下する。一方、ＳｉＯ２粉末が５０質量％よりも多いと、焼結性が悪くボイドが発生して結果的に耐薬品性が低下する。
【００３２】
また、ＴｉＯ２粉末はいわゆる核形成剤として機能し、フォルステライトの析出に効果を発揮するものである。ガラス粉末、ＳｉＯ２粉末、ＴｉＯ２粉末およびＣａＺｒＯ３粉末の全体を１００質量％としたとき、ＴｉＯ２粉末が０．０１質量％よりも少ないと、核形成剤として十分に機能せず、フォルステライトを析出することができなくなり、２質量％よりも多いと、焼結性が悪くボイドが発生して結果的に耐薬品性が低下する。
【００３３】
そして、低温焼成磁器の耐薬品性を良好なものとするために、ＣａＺｒＯ３粉末を混合している。ガラス粉末、ＳｉＯ２粉末、ＴｉＯ２粉末およびＣａＺｒＯ３粉末の全体を１００質量％としたとき、ＣａＺｒＯ３粉末の割合は０．７〜７質量％である。ＣａＺｒＯ３粉末が０．５質量％よりも少ないと、焼結性が悪く、ボイドが発生し結果的に耐薬品性が低下し、７質量％より多いと、熱膨張係数を低下させる。上記の量のＣａＺｒＯ３粉末としてＣａ成分を供給することで、Ｃａがガラス相を構成するガラスのネットワーク構造に取り込まれ、焼結性が向上し結果的に耐薬品性を良好なものとすることができる。なお、Ｚｒの一部もＣａとともにガラスのネットワーク構造に取り込まれ、耐薬品性向上に寄与する。これに対し、Ｃａ成分の供給としてＣａＯ粉末をフィラーとして添加した場合、Ｃａ成分のすべてはガラス中に溶け込まず、ＣａＯ結晶として残り、焼結性の低下、誘電率の増加、化学的安定性の低下をもたらす。また、ＣａＯ、ＺｒＯ２成分を事前にガラス中に溶解させた場合、焼結時にディオプサイド結晶が析出し、熱膨張を低下させる。したがって、ＣａＺｒＯ３粉末として混合することが重要である。
【００３４】
なお、ＳｉＯ２粉末、ＴｉＯ２粉末およびＣａＺｒＯ３粉末の平均粒径は、０．２〜１０μｍ、特に０．５〜５μｍであることが望ましい。
【００３５】
その他、上記ＳｉＯ２粉末、ＴｉＯ２粉末およびＣａＺｒＯ３粉末以外に、Ａｌ２Ｏ３、ＭｇＯ、ＺｒＯ２、フォルステライト（２ＭｇＯ・ＳｉＯ２）、スピネル（ＭｇＯ、Ａｌ２Ｏ３）、ウォラストナイト（ＣａＯ・ＳｉＯ２）、モンティセラナイト（ＣａＯ・ＭｇＯ・ＳｉＯ２）、ネフェリン（Ｎａ２Ｏ・Ａｌ２Ｏ３・ＳｉＯ２）、メルビナイト（２ＣａＯ・ＭｇＯ・２ＳｉＯ２）、アケルマイト（２ＣａＯ・ＭｇＯ・２ＳｉＯ２）、カーネギアイト（Ｎａ2Ｏ・Ａｌ２Ｏ３・２ＳｉＯ２）、エンスタタイト（ＭｇＯ・ＳｉＯ２）、ホウ酸マグネシウム（２ＭｇＯ・Ｂ２Ｏ３）、セルシアン（ＢａＯ・Ａｌ２Ｏ３・２ＳｉＯ２）、Ｂ２Ｏ３・２ＭｇＯ・２ＳｉＯ２、ガーナイト（ＺｎＯ・Ａｌ２Ｏ３）、ＣａＴｉＯ3、ＢａＴｉＯ3、ＳｒＴｉＯ3等を所謂核形成剤として添加してもよい。
【００３６】
そして、上述した組成のガラス粉末と、ＳｉＯ２粉末、ＴｉＯ２粉末およびＣａＺｒＯ３粉末に対して、適当な成形のための有機樹脂バインダー、溶剤を添加した後、所望の混合手段、例えばボールミル、ビーズミル等により混合スラリーを作製した後に、所望の成形手段、例えば金型プレス、冷間静水圧プレス、射出成形、押出し成形、ドクターブレード法、カレンダーロール法、圧延法等により任意の形状に成形する。
【００３７】
次に、上記の成形体の焼成にあたっては、まず、成形のために配合したバインダー成分を除去する。バインダーの除去は、７００℃前後の大気または窒素雰囲気中で行われるが、配線導体層として、例えばＣｕを用いる場合には、水蒸気を含有する窒素雰囲気中で行われる。この時、成形体の収縮開始温度は７００〜８５０℃程度であることが望ましく、かかる収縮開始温度がこれより低いとバインダーの除去が困難となる。
【００３８】
また焼成は、酸化性雰囲気または非酸化性雰囲気中で行われ、特に磁器中のガラスの結晶化度を高め、磁器中の気孔率を低減するとともに、特に銅の配線導体層と同時焼成する場合において、ガラスの軟化挙動をＣｕ導体層に近似させて絶縁基体の反りを抑制するために、昇温速度２０〜３５０℃／ｈｒ、特に５０〜２５０℃／ｈｒ、さらに５０〜１００℃／ｈｒで、焼成温度８００〜１０００℃、特に８５０〜９７０℃、さらに９２０〜９５０℃にて、０．５〜５ｈｒ、特に１．５〜３ｈｒ焼成することによって磁器を緻密化でき本発明の低温焼成磁器を作製することができる。このときの焼成温度が１０００℃を越えるとＣｕ等の配線導体層との同時焼成で導体層が溶融してしまう。なお、Ｃｕ等の配線導体と同時焼成する場合には、非酸化性雰囲気中で焼成すればよい。
【実施例】
【００３９】
ＳｉＯ２、Ａｌ２Ｏ３、Ｂ２Ｏ３、ＭｇＯ、ＣａＯ、ＺｎＯを含む表１に示すガラス組成のガラス粉末と、ＳｉＯ２粉末、ＴｉＯ２粉末およびＣａＺｒＯ３粉末を、表１の調合組成となるように、有機バインダーを添加して混合した。なお、それぞれの平均粒径は、ガラス粉末が２μｍ、ＳｉＯ２粉末が５μｍ、ＴｉＯ２粉末が１μｍ、ＣａＺｒＯ３粉末が１μｍであった。
【００４０】
その後、得られた混合物を一軸プレス成形により、３．５ｍｍ×３．５ｍｍ×１５ｍｍの形状の成形体に成形した。そして、この成形体を７００℃のＮ２＋Ｈ２Ｏ雰囲気中で脱バインダー処理し、窒素雰囲気中、１００℃／ｈｒで昇温し、９５０℃で１時間焼成した。
【００４１】
得られた低温焼成磁器に対して、Ｘ線回折測定を行い検出された結晶の同定を行うとともに、このＸ線回折ピークからリートベルト法によって各結晶を算出し、磁器組成として表１に示した。またＣａＯ量については、リートベルト法によりガラス量を分析したのち、蛍光Ｘ線分析によりこの組成を求めガラス中のＣａＯ量を割り出し、表１に示した。
【００４２】
そして、得られた低温焼成磁器に対して、４０〜４００℃で熱膨張係数を測定した。その結果を表２に示す。なお、熱膨張係数の測定は、ＪＩＳ  Ｒ３１０２に準拠して行ったものであるが、測定対象物としてＪＩＳ  Ｒ３１０２に定められた寸法の試験片が作成できない場合は、長さを測定する部分の寸法と定められた寸法との差が小さくなるように直方体、または、円柱を測定対象物から切り出し、長さを測定する部分の両端面を研磨により平行にして試験片とすればよい。
【００４３】
また、得られた低温焼成磁器を直径６０ｍｍ、厚さ２ｍｍに加工し、ＪＩＳ  Ｃ２１４１の手法で１MＨｚでの誘電率を測定した。その結果を表２に示す。なお、誘電率の望ましい範囲は５〜６の範囲である。
【００４４】
また、ＪＩＳ  Ｒ１６３４に準拠して吸水率の測定を行った。この吸水率は、焼結性が悪く、ボイドが多数ある場合に高くなり、耐薬品性の指標ともなりうる。その結果を表２に示す。
【００４５】
さらに、表１に示す組成物を用いて、有機バインダーとしてアクリル樹脂バインダー、可塑剤としてジオクチルフタレート、溶剤としてトルエンを添加して、ボールミルにより混合してスラリーを作製し、このスラリーをドクターブレード法により厚み１２０μｍのグリーンシートを作製し、このシート表面にＣｕ粉末、ガラス粉末、有機バインダーからなるメタライズペーストをスクリーン印刷法に基づき塗布した。また、グリーンシートの所定箇所にスルーホールを形成し、その中にもＣｕメタライズペーストを充填した。そして、メタライズペーストが塗布されたグリーンシートをスルーホール間で位置合わせしながら２０枚積層し圧着した。この積層体を７００℃のＮ２＋Ｈ２Ｏ雰囲気中で脱バインダー処理した後、窒素雰囲気中、上述した焼成条件でメタライズ配線層と絶縁基体とを同時焼成し、配線基板を作製した。
【００４６】
この配線基板の下面全体に、１ｃｍ２当たり３０端子の密度で接続端子を設け、それぞれの接続端子にＰｂ９０質量％、Ｓｎ１０質量％からなる球状半田ボール（球状端子）を低融点半田（ロウ材）（Ｐｂ３７％−Ｓｎ６３％）により取り着けた。
【００４７】
そして、この配線基板を、ガラス−エポキシ基板からなる４０〜８００℃における熱膨張係数が１３×１０−６／℃の絶縁体の表面に銅箔からなる配線導体が形成されたプリント基板表面に実装した。実装は、プリント基板の上の配線導体と配線基板の球状端子とを位置合わせし、低融点ロウ材によって接続実装した。
【００４８】
次に、配線基板をプリント基板表面に実装した試験サンプルを、大気雰囲気にて０℃と１００℃の各温度に制御した恒温槽に３０分／３０分の保持を１サイクルとして最高３５００サイクル繰り返して、熱サイクルをかけた。そして、サイクル毎にプリント基板の配線導体とパッケージ用配線基板との電気抵抗を測定し電気抵抗に変化が現れるまでのサイクル数を測定し３０００サイクル以上を合格とした。その結果を表２に示す。
【表１】
2008105916.tif 000002
【００４９】
【表２】
2008105916.tif 000003
【００５０】
表２の結果によれば、磁器組成においてクォーツ含有量の少ない試料Ｎｏ．２では、熱膨張係数が低く、温度サイクル試験において３０００以下で電気抵抗が増大していることがわかる。また、調合組成においてＣａＺｒＯ３が含まれておらず磁器組成においてガラス相の少ない多い試料Ｎｏ．５では、吸水率が高く、温度サイクル試験において３０００以下で電気抵抗が増大していることがわかる。また、調合組成においてＣａＺｒＯ３が多く磁器組成においてジルコニアの多い試料Ｎｏ．７では、熱膨張係数が低く、温度サイクル試験において３０００以下で電気抵抗が増大していることがわかる。また、調合組成においてＴｉＯ２が含まれておらず磁器組成においてフォルステライトおよびチタニアが含まれていない試料Ｎｏ．９では、熱膨張係数が低く、温度サイクル試験において３０００以下で電気抵抗が増大していることがわかる。また、磁器組成においてガーナイトの多い試料Ｎｏ．１０では、熱膨張係数が低く、温度サイクル試験において３０００以下で電気抵抗が増大していることがわかる。また、磁器組成においてジルコニアの少ない試料Ｎｏ．１１では、吸水率が高く、温度サイクル試験において３０００以下で電気抵抗が増大していることがわかる。また、磁器組成においてフォルステライトが含まれておらずガラス相の多い試料Ｎｏ．１３では、熱膨張係数が低く、温度サイクル試験において３０００以下で電気抵抗が増大していることがわかる。また、磁器組成においてガラス相の少ない試料Ｎｏ．１５では、吸水率が高く、温度サイクル試験において３０００以下で電気抵抗が増大していることがわかる。また、磁器組成においてガラス相の多い試料Ｎｏ．１６では、熱膨張係数が低いとともに吸水率が高く、温度サイクル試験において３０００以下で電気抵抗が増大していることがわかる。また、ガラス相中のＣａＯ量の少ない試料Ｎｏ．１９では、熱膨張係数が低いとともに吸水率が高く、温度サイクル試験において３０００以下で電気抵抗が増大していることがわかる。
【００５１】
これに対して、本発明の範囲内では、熱膨張係数１０〜１５×１０−６／℃、熱サイクル試験によって３０００サイクル以上の良好な接続を維持できる優れた低温焼成磁器であることがわかる。